(57)【特許請求の範囲】
【請求項１】
ガラス組成として、ＺｒＯ２を１２質量％以上、及びＲ２Ｏ（ＲはＬｉ、Ｎａ及びＫから選択される少なくとも１種）を１０質量％以上含有するガラスフィラメントと、前記ガラスフィラメントの表面を覆っている被膜とを含有するガラスストランドを含むメッシュと、
前記メッシュを覆っており、不飽和ポリエステル樹脂又はビニルエステル樹脂を含有する被覆樹脂とを有し、
前記ガラスストランドは、２５℃のスチレンモノマー中に１時間浸漬させた前後における、前記被膜の質量減少率であるスチレン溶解性が３０％以上である、ガラスメッシュ。
【請求項２】
目間隔が、１〜３０ｍｍの範囲内にある、請求項１に記載のガラスメッシュ。
【請求項３】
目付が、１３０〜２５０ｇ／ｍ２の範囲内にある、請求項１又は２に記載のガラスメッシュ。
【請求項４】
前記不飽和ポリエステル樹脂又は前記ビニルエステル樹脂の量が、前記メッシュ１００質量部に対し、５〜２５質量部の範囲内にある、請求項１〜３のいずれか１項に記載のガラスメッシュ。
【請求項５】
前記被膜が、ポリエステル樹脂により構成されている、請求項１〜４のいずれか１項に記載のガラスメッシュ。
【請求項６】
前記ガラスメッシュを、長さ方向の寸法が２００ｍｍであり、幅方向の寸法が６０ｍｍとなるように切り出して得られた矩形状の試験片のうち、前記長さ方向において、一端から５０ｍｍの部分を水平台上に載置して固定し、残りの１５０ｍｍの部分を前記水平台の端部から突出させるように配置したときに、前記試験片の前記長さ方向における他端である先端が前記水平台の上面の延長線上より垂れ下がる量である垂れ下がり量が、３０ｍｍ以上である、請求項１〜５のいずれか１項に記載のガラスメッシュ。
【請求項７】
全光線透過率が、４０％以上である、請求項１〜６のいずれか１項に記載のガラスメッシュ。
【請求項８】
コンクリート剥落防止材に用いられる、請求項１〜７のいずれか１項に記載のガラスメッシュ。
【請求項９】
樹脂マトリックスと、
請求項１〜８のいずれか１項に記載のガラスメッシュと、
を備える、コンクリート剥落防止材。
【請求項１０】
前記樹脂マトリックスが、エポキシ樹脂、アクリル樹脂及びウレタン樹脂からなる群から選択された少なくとも１種の樹脂により構成されている、請求項９に記載のコンクリート剥落防止材。
【発明の詳細な説明】
【技術分野】
【０００１】
本発明は、ガラスメッシュ及び該ガラスメッシュを用いたコンクリート剥落防止材に関する。
【背景技術】
【０００２】
従来、建築物やトンネルなどのコンクリート構造物における剥落防止対策として、コンクリート構造物の表面に補強材を貼り付ける方法が知られている。上記補強材としては、鋼板、繊維強化プラスチック、又はセメントモルタル若しくは樹脂等にガラスメッシュが埋め込まれてなる構造体が用いられている。
【０００３】
例えば、下記の特許文献１には、コンクリート構造物の被補修面に、網状繊維補強材を貼り付け、該網状繊維補強材を埋設するようにセメントモルタルを吹き付けることにより、コンクリートの剥落防止を図る方法が開示されている。特許文献１では、網状繊維補強材として、耐アルカリ性ガラス繊維などの織布が記載されている。
【０００４】
ところで、コンクリートの剥落防止材においては、コンクリート構造物の表面におけるクラックや破壊などの変状を目視にて確認できること（可視化）が求められている。しかしながら、特許文献１の補強方法では、コンクリート構造物の表面をセメントモルタルにより覆ってしまうため、コンクリート構造物の表面状態を目視にて確認することができない場合があった。
【０００５】
また、下記の特許文献２には、不飽和ポリエステル樹脂シロップをガラス繊維に含浸硬化成形することにより、ガラス繊維強化樹脂成形シートを得、合成樹脂接着剤（樹脂マトリックス）により、コンクリート構造物の表面に貼りつける方法が記載されている。この補強方法によれば、ガラス繊維強化樹脂成形シートにセメントモルタルが吹き付けられていないため、コンクリート構造物の表面状態を目視にて確認しやすくなっている。
【先行技術文献】
【特許文献】
【０００６】
【特許文献１】特開２００３−２５３８９１号公報
【特許文献２】特開平９−１１３７６号公報
【発明の概要】
【発明が解決しようとする課題】
【０００７】
しかしながら、特許文献２に記載のガラス繊維強化樹脂成形シートを使用した場合でも、シートの目間隔が小さいと、コンクリート構造物の表面状態を目視にて確認しにくいという問題があった。
【０００８】
本発明の目的は、コンクリート構造物の表面状態を目視にて確認することを可能とする、ガラスメッシュ及び該ガラスメッシュを用いたコンクリート剥落防止材を提供することにある。
【課題を解決するための手段】
【０００９】
本発明に係るガラスメッシュは、ガラス組成として、ＺｒＯ２を１２質量％以上、及びＲ２Ｏ（ＲはＬｉ、Ｎａ及びＫから選択される少なくとも１種）を１０質量％以上含有するガラスフィラメントと、前記ガラスフィラメントの表面を覆っている被膜とを含有するガラスストランドを含むメッシュと、前記メッシュを覆っており、不飽和ポリエステル樹脂又はビニルエステル樹脂を含有する被覆樹脂とを有し、前記ガラスストランドは、２５℃のスチレンモノマー中に１時間浸漬させた前後における、前記被膜の質量減少率であるスチレン溶解性が３０％以上であることを特徴としている。
【００１０】
ここで、「スチレン溶解性が３０％以上である」とは、以下の条件を満たす場合をいう。初めに、強熱減量が既知のガラスストランドを準備する。なお、強熱減量とは、ＪＩＳ  Ｒ３４２０（２０１３年）に記載の方法で測定した値である。次に、このガラスストランド２０ｇを、２５℃のスチレンモノマー１０００ｍｌ中に１時間浸漬させる。そして、ガラスストランドを引き上げ、２５℃で２４時間乾燥させる。その後、このガラスストランドの強熱減量を測定する。スチレンモノマー中への浸漬前の強熱減量に対して、スチレンモノマー中への浸漬後の強熱減量が３０％以上減少した場合、「スチレン溶解性が３０％以上である」に該当する。
【００１１】
本発明に係るガラスメッシュは、目間隔が、１〜３０ｍｍの範囲内にあることが好ましい。
【００１２】
本発明に係るガラスメッシュは、目付が、１３０〜２５０ｇ／ｍ２の範囲内にあることが好ましい。
【００１３】
本発明に係るガラスメッシュは、前記不飽和ポリエステル樹脂又は前記ビニルエステル樹脂の量が、前記メッシュ１００質量部に対し、５〜２５質量部の範囲内にあることが好ましい。
【００１４】
本発明に係るガラスメッシュは、前記被膜が、ポリエステル樹脂により構成されていることが好ましい。
【００１５】
本発明に係るガラスメッシュは、前記ガラスメッシュを、長さ方向の寸法が２００ｍｍであり、幅方向の寸法が６０ｍｍとなるように切り出して得られた矩形状の試験片のうち、前記長さ方向において、一端から５０ｍｍの部分を水平台上に載置して固定し、残りの１５０ｍｍの部分を前記水平台の端部から突出させるように配置したときに、前記試験片の前記長さ方向における他端である先端が前記水平台の上面の延長線上より垂れ下がる量である垂れ下がり量が、３０ｍｍ以上であることが好ましい。
【００１６】
本発明に係るガラスメッシュは、全光線透過率が、４０％以上であることが好ましい。
【００１７】
ここで、「全光線透過率」は、ＪＩＳ  Ｋ７３７５（２００８年）に記載されている積分球を用い、入射光束が入射する入口開口の開口直径が１ｍｍの大きさになるように調整したスポットを、前記ガラスメッシュを構成する前記ガラスストランド部分により完全に覆った状態で、ＪＩＳ  Ｋ７３７５（２００８年）に準拠した方法により測定された全光線透過率をいう。
【００１８】
本発明に係るガラスメッシュは、コンクリート剥落防止材に用いられることが好ましい。
【００１９】
本発明に係るコンクリート剥落防止材は、樹脂マトリックスと、本発明に従って構成されるガラスメッシュと、を備える。
【００２０】
本発明に係るコンクリート剥落防止材は、前記樹脂マトリックスが、特に限定されることはないが透明性を有する樹脂であることが好ましく、例えばエポキシ樹脂、アクリル樹脂及びウレタン樹脂からなる群から選択された少なくとも１種の樹脂により構成されていることが望ましい。
【発明の効果】
【００２１】
本発明によれば、コンクリート構造物の表面状態を目視にて確認することを可能とする、ガラスメッシュを提供することができる。
【図面の簡単な説明】
【００２２】
【図１】本発明の一実施形態に係るガラスメッシュの模式的平面図である。
【図２】図１のＡ−Ａ線に沿う模式的断面図である。
【図３】柔軟性試験の詳細を説明するための概略構成図である。
【図４】本発明の一実施形態に係るガラスメッシュの製造方法で用いられるガラスストランドのメッシュの模式的平面図である。
【図５】本発明の一実施形態に係るコンクリート剥落防止材を示す模式的断面図である。
【発明を実施するための形態】
【００２３】
以下、好ましい実施形態について説明する。但し、以下の実施形態は単なる例示であり、本発明は以下の実施形態に限定されるものではない。また、各図面において、実質的に同一の機能を有する部材は同一の符号で参照する場合がある。
【００２４】
［ガラスメッシュ］
図１は、本発明の一実施形態に係るガラスメッシュの模式的平面図である。また、図２は、図１のＡ−Ａ線に沿う模式的断面図である。
【００２５】
図１に示すガラスメッシュ１は、ガラス組成として、ＺｒＯ２を１２質量％以上、及びＲ２Ｏ（ＲはＬｉ、Ｎａ及びＫから選択される少なくとも１種）を１０質量％以上含有するガラスストランド２のメッシュと、不飽和ポリエステル樹脂又はビニルエステル樹脂を含む被覆樹脂３とからなる。
【００２６】
図２に示すように、ガラスストランド２は、被膜２ａと複数本のガラスフィラメント２ｂとからなり、ガラスフィラメント２ｂの表面が被膜２ａにより覆われている。また、被膜２ａは、ガラスフィラメント２ｂ間やガラスストランド２の表面にも存在し、複数本のガラスフィラメント２ｂ同士を束ねる役割も果たす。ガラスストランド２は、スチレン溶解性が３０％以上である。また、上記メッシュの表面は、さらに被覆樹脂３により覆われている。
【００２７】
なお、「スチレン溶解性が３０％以上である」とは、以下の条件を満たす場合をいう。初めに、強熱減量が既知のガラスストランドを準備する。なお、強熱減量とは、ＪＩＳ  Ｒ３４２０（２０１３年）に記載の方法で測定した値である。次に、このガラスストランド２０ｇを、２５℃のスチレンモノマー１０００ｍｌ中に１時間浸漬させる。そして、ガラスストランドを引き上げ、２５℃で２４時間乾燥させる。その後、このガラスストランドの強熱減量を測定する。スチレンモノマー中への浸漬前の強熱減量に対して、スチレンモノマー中への浸漬後の強熱減量が３０％以上減少した場合、「スチレン溶解性が３０％以上である」に該当する。
【００２８】
−Ｃ＝Ｃ−結合（炭素−炭素二重結合）を有する不飽和ポリエステル樹脂又はビニルエステル樹脂は、ビニルモノマーであるスチレンなどとラジカル重合により硬化するため、スチレン溶解性が３０％以上であるガラスストランド２との相溶性に優れている。そのため、被覆樹脂３が、ガラスストランド２を構成するガラスフィラメント２ｂ間に含浸しやすくなり、その結果として、ガラスメッシュ１は透明性に優れることとなる。そして、本実施形態のガラスメッシュ１は、透明性に優れているので、コンクリート剥落防止材に用いたときに、コンクリート構造物の表面状態を目視にて確認（可視化）することができる。従って、本実施形態のガラスメッシュ１は、コンクリート剥落防止材に好適に用いることができる。
【００２９】
本実施形態においては、ガラスメッシュ１の目間隔が、１〜３０ｍｍの範囲にあることが好ましい。目間隔が上記下限以上である場合、コンクリート構造物の表面状態をより一層確認しやすくなる。他方、目間隔が上記上限以下である場合、ガラスメッシュ１の機械的強度（引張強度）及び押し抜き特性をより一層高めることができ、コンクリート構造物への補強効果をより一層高めることができる。ガラスメッシュ１の目間隔の上限は、２０ｍｍであることがより好ましく、１０ｍｍであることがさらに好ましく、５ｍｍであることが最も好ましい。
【００３０】
なお、上記目間隔とは、ガラスメッシュ１を構成するガラスストランド２間の空隙の目間隔の平均値を示すものとする。なお、本明細書において、目間隔とは、一方のガラスストランド２の断面の中心から、他方のガラスストランド２の断面の中心までの寸法のことをいう。
【００３１】
また、隣り合うガラスストランド２間の空隙には、上記不飽和ポリエステル樹脂又はビニルエステル樹脂が存在していないことが好ましい。これにより、後述する樹脂マトリックスがガラスメッシュ１の目間隔まで入り込み、ガラスメッシュ１と樹脂マトリックスとの接着性をより一層高めることができる。
【００３２】
本実施形態においては、ガラスメッシュ１の目付が、１３０〜２５０ｇ／ｍ２の範囲内にあることが好ましい。目付が上記下限以上である場合、ガラスメッシュ１の機械的強度（引張強度）及び押し抜き特性をより一層高めることができ、コンクリート構造物への補強効果をより一層高めることができる。他方、目付が上記上限以下である場合、コンクリート構造物の表面状態をより一層確認しやすくなる。
【００３３】
また、本実施形態のガラスメッシュ１は、以下の柔軟性試験により測定された垂れ下がり量が、所定の基準を満たしていることが好ましい。柔軟性試験の詳細について、図３を参照して説明する。
【００３４】
まず、ガラスメッシュ１を、長さ方向の寸法が２００ｍｍ、幅方向の寸法が６０ｍｍとなるように切り出して得られた矩形状の試験片４を作製する。続いて、図３に示すように、得られた試験片４において、長さ方向の一端４ａから５０ｍｍの部分を水平台５の上面５ａ上に載置して固定する。また、残りの１５０ｍｍの部分を水平台５の端部５ｂから突出させるように配置する。このように配置した状態で、試験片４の長さ方向における他端４ｂである先端が自重により垂れ下がった距離である垂れ下がり量Ｌを測定する。本実施形態のガラスメッシュ１は、垂れ下がり量Ｌが３０ｍｍ以上であることが好ましい。この場合、ガラスメッシュ１の柔軟性をより一層高めることができ、施工性をより一層高めることができる。なお、施工性によるコンクリート構造物への補強効果をより一層高める観点から、垂れ下がり量Ｌの上限は、１４０ｍｍとすることが好ましい。
【００３５】
また、本実施形態のガラスメッシュ１は、全光線透過率が４０％以上であることが好ましい。なお、全光線透過率は、ＪＩＳ  Ｋ７３７５（２００８年）に準拠した方法により測定される。具体的には、入射光束が入射する入口開口の開口直径が１ｍｍの大きさになるように調整し、ゼロ点補正した後に、調整した入口開口をガラスメッシュ１におけるガラスストランド２部分で完全に覆った状態で全光線透過率を測定するものとする。なお、全光線透過率は、ガラスメッシュ１の長さ方向の寸法と幅方向の寸法の積で表される面積１００００ｍｍ２あたり、任意に１０か所測定した値の平均値である。
【００３６】
以下、本発明のガラスメッシュ１を構成する各材料について説明する。
【００３７】
（メッシュ及びガラスストランド）
メッシュは、例えば、表面が被膜２ａに覆われているガラスストランド２を平織りや、絡み織りなどの方法で製織することにより形成することができる。
【００３８】
上記ガラスストランド２は、複数本のガラスフィラメント２ｂの集束体である。上記ガラスストランド２を構成するガラスフィラメント２ｂの本数としては、特に限定されないが、例えば、数十本から数百本程度とすることができる。ガラスストランド２は、上記ガラスフィラメント２ｂの表面にサイジング剤を塗布し、集束させ、サイジング剤を乾燥させることにより得られる。乾燥したサイジング剤が、ガラスフィラメント２ｂの表面を覆っている被膜２ａとなる。
【００３９】
上記ガラスフィラメント２ｂは、ガラス組成として、ＺｒＯ２を１２質量％以上、及びＲ２Ｏ（ＲはＬｉ、Ｎａ及びＫから選択される少なくとも１種）を１０質量％以上含有する。そのため、本実施形態のガラスメッシュ１は、耐アルカリ性や難燃性に優れている。
【００４０】
このようなガラスフィラメント２ｂとしては、例えば、ガラス組成として、質量％で、ＳｉＯ２  ５４〜６５％、ＺｒＯ２  １２〜２５％、Ｌｉ２Ｏ  ０〜５％、Ｎａ２Ｏ  １０〜１７％、Ｋ２Ｏ  ０〜８％、Ｒ’Ｏ（ただし、Ｒ’は、Ｍｇ、Ｃａ、Ｓｒ、Ｂａ、Ｚｎを表す）０〜１０％、ＴｉＯ２  ０〜７％、Ａｌ２Ｏ３  ０〜２％を含み、好ましくは、質量％で、ＳｉＯ２  ５７〜６４％、ＺｒＯ２  １４〜２４％、Ｌｉ２Ｏ  ０．５〜３％、Ｎａ２Ｏ  １１〜１５％、Ｋ２Ｏ  １〜５％、Ｒ’Ｏ（ただし、Ｒ’は、Ｍｇ、Ｃａ、Ｓｒ、Ｂａ、Ｚｎを表す）０．２〜８％、ＴｉＯ２  ０．５〜５％、Ａｌ２Ｏ３  ０〜１％を含むものを用いることができる。
【００４１】
このように、上記ガラスストランド２は、ガラス組成として、ＺｒＯ２を１２質量％以上含有しているガラスフィラメント２ｂを含むので、耐アルカリ性に優れている。そのため、セメント中などに存在するアルカリ成分によりガラスストランド２が浸食され難い。従って、ガラスストランド２が劣化することを防止することができる。
【００４２】
もっとも、ＺｒＯ２を１２質量％以上含有しているガラスは、溶融し難いが、さらにＲ２Ｏを１０質量％以上含有するので、ＺｒＯ２を１２質量％以上含有していても溶融性にも優れている。なお、Ｒ２Ｏが１０質量％以上とは、ガラスフィラメント２ｂ中におけるＬｉ２Ｏ、Ｎａ２Ｏ及びＫ２Ｏの含有量の総和が、１０質量％以上であることをいう。
【００４３】
ガラスストランド２を覆っている被膜２ａは、スチレン溶解性が３０％以上である。このような被膜２ａを構成する樹脂としては、例えば、ポリエステル樹脂が挙げられる。ポリエステル樹脂は、飽和ポリエステル樹脂であってもよく、不飽和ポリエステル樹脂であってもよい。また、酢酸ビニル系樹脂であってもよい。また、被膜２ａの中にメタクリルシランのようにビニル基をもったシランを含むことにより、不飽和ポリエステル樹脂又はビニルエステル樹脂のガラスフィラメント２ｂ間への含浸性又は接着性がより一層向上する。
【００４４】
また、ガラスストランド２の番手は、特に限定されないが、１００〜３０００ｔｅｘであることが好ましい。ただし、本発明のガラスメッシュ１の目付及び目間隔を上述の範囲内とするためには、ガラスストランド２の番手は、１０００ｔｅｘ以下であることがより好ましい。ガラスストランド２の番手が上記下限以上である場合、ガラスメッシュ１の機械的強度（引張強度）及び押し抜き特性をより一層高めることができ、コンクリート構造物への補強効果をより一層高めることができる。また、ガラスストランド２の番手が上記上限以下である場合、ガラスメッシュ１の目付や、目間隔を適切な範囲とすることがより一層容易となり、コンクリート構造物の表面状態をより一層確認しやすくなる。
【００４５】
（被覆樹脂）
被覆樹脂３は、不飽和ポリエステル樹脂又はビニルエステル樹脂を含む。被覆樹脂３は、８０℃以下の温度で半硬化された状態であることが好ましい。このように半硬化状態にあるこれらの樹脂を用いた場合、ガラスメッシュ１の柔軟性をより一層高めることができ、施工性をより一層高めることができる。
【００４６】
被覆樹脂３は、安価で透明性が得られる不飽和ポリエステル樹脂であることが好ましい。この場合、オルソ系、イソ系、テレ系、ビス系又はヘット酸系などが挙げられ、特に指定されるものではない。
【００４７】
被覆樹脂３としてビニルエステル樹脂を含む場合、ビニルエステル樹脂は、８０℃以下の温度で半硬化された状態であることが好ましい。このようなビニルエステル樹脂は、例えば、ビニルモノマーとして、スチレン、メタクリル酸メチル、モノクロロスチレン、又はジアリルフタレートなどとラジカル重合させることにより硬化される。８０℃以下の温度で半硬化された状態であるビニルエステル樹脂を硬化するためには、少なくとも単量体としてスチレンを用いることが好ましい。合成されたビニルエステル樹脂や、不飽和ポリエステル樹脂に使用する総単量体に対するスチレンの割合については特に限定されるものではないが、３０〜４０質量％含んでいることが好ましい。このようなビニルエステル樹脂や、不飽和ポリエステル樹脂の粘度は、通常１〜２Ｐａ・ｓと比較的流動性が高く、ガラスストランド２を構成するガラスフィラメント２ｂ間に含浸しやすく、ガラスメッシュ１の透明性をより一層高めることができ、コンクリート構造物の表面における状態を目視にてより一層確実に確認することができる。
【００４８】
不飽和ポリエステル樹脂又はビニルエステル樹脂を半硬化させるために、硬化剤や、硬化促進剤を用いてもよい。硬化剤や、硬化促進剤としては、過酸化ベンゾイル等の過酸化物、ナフテン酸コバルト、又はジメチルアニリンなどが挙げられるが、本実施形態では被覆樹脂３を半硬化とし、ガラスメッシュ１の柔軟性を維持させるために、ガラスメッシュ１のタックが小さくなるような硬化剤、硬化促進剤の種類、及び添加量を決定することが好ましい。また、硬化剤や、硬化促進剤を全く添加しなくてもよい。
【００４９】
また、被覆樹脂３の量は、メッシュ（被覆樹脂３が塗布される前の状態）１００質量部に対し、５〜２５質量部の範囲内にあることが好ましい。上記下限より少ない場合、ガラスストランド２に含浸する樹脂量が不足し、ガラスメッシュ１の透明性が悪くなることがあり、かつガラスメッシュ１の引張強度が発揮され難くなることがあり、押し抜き特性を確保しづらくなることがある。一方、上記上限より多い場合、ガラスメッシュ１の厚みが大きくなり、ガラスメッシュ１への樹脂マトリックスの含浸性も悪くなることがあり、コンクリート剥落防止材の施工性が悪くなることがある。また、ガラスストランド２間の空隙が被覆樹脂３により閉塞されやすくなり、樹脂マトリックスの含浸性も悪くなることがある。
【００５０】
（ガラスメッシュの製造方法）
ガラスメッシュ１の製造方法としては、特に限定されず、一例として以下の方法により製造することができる。
【００５１】
まず、ガラス溶融炉内に投入されたガラス原料を溶融して溶融ガラスとし、溶融ガラスを均質な状態とした後に、ブッシングに付設された耐熱性を有するノズルから溶融ガラスを引き出す。その後、引き出された溶融ガラスを冷却してガラスフィラメント２ｂとする。
【００５２】
次に、このガラスフィラメント２ｂの表面に、ガラスストランド２の被膜２ａを形成するためのサイジング剤を塗布する。サイジング剤が均等に塗布された状態で、そのガラスフィラメント２ｂを数百から数千本引き揃えて集束し、乾燥させてガラスストランド２とする。
【００５３】
なお、上記サイジング剤は、水等の溶媒、飽和ポリエステル樹脂、不飽和ポリエステル樹脂等のポリエステル樹脂、又は酢酸ビニル系樹脂を含むことが好ましい。これら樹脂はエマルジョン状態であることが望ましい。
【００５４】
また、サイジング剤は、それ以外に、例えばシランカップリング剤を含んでいてもよい。上記シランカップリング剤としては、具体的には、アミノシラン、エポキシシラン、ビニルシラン、アクリルシラン、クロルシラン、メルカプトシラン又はウレイドシランなどが使用できる。なお、シランカップリング剤を添加することで、ガラスストランド２の表面におけるサイジング剤との反応性を改善することができ、引張強度等の機械的強度をさらに一層向上させることができる。本発明では、ラジカル重合により硬化する不飽和ポリエステル樹脂や、ビニルエステル樹脂を含浸させることから、ビニルシランが好ましい。
【００５５】
また、上記サイジング剤は、上述のシランカップリング剤以外に、潤滑剤、ノニオン系の界面活性剤又は帯電防止剤等の各成分を含むことができ、それぞれの成分の配合比は、被膜２ａのスチレン溶解性が３０％以上となるように決定すればよい。
【００５６】
得られたガラスストランド２を縦糸及び横糸として用い、平織、絡み織りなどの方法で製織することにより、図４に示すガラスストランド２のメッシュを作製する。続いて、不飽和ポリエステル樹脂又はビニルエステル樹脂を含む樹脂を、浸漬法又はスプレー法によりガラスストランド２のメッシュに塗布し、縦糸６及び横糸７の交差部８を目止め加工する。
【００５７】
そして、メッシュに塗布された樹脂を乾燥させる。なお、乾燥させる前に、例えば一対のスクイーズローラーによりメッシュを押圧し、過度に塗布された樹脂を搾り取ってもよい。なお、乾燥は、樹脂に含まれる溶剤の乾燥が主目的であるため、過度に硬化を促進させないように、４０〜８０℃で乾燥させることが好ましい。
【００５８】
［コンクリート剥落防止材］
図５は、本発明の一実施形態に係るコンクリート剥落防止材を示す模式的断面図である。図５に示すように、コンクリート剥落防止材１０は、ガラスメッシュ１と、樹脂マトリックス１２とを備える。ガラスメッシュ１は、上記ガラスメッシュ１である。ガラスメッシュ１は、樹脂マトリックス１２の内部に埋め込まれている。
【００５９】
このように、コンクリート剥落防止材１０においては、透明性の高いガラスメッシュ１が、透明性に優れた樹脂マトリックス１２中に埋め込まれているので、コンクリート構造物の表面状態を目視にて確認（可視化）することができる。
【００６０】
樹脂マトリックス１２としては、特に限定されず、例えば、エポキシ樹脂、アクリル樹脂又はウレタン樹脂が挙げられる。これらは単独で用いてもよく、複数を併用してもよい。樹脂マトリックス１２は、無色透明であることが好ましい。
【００６１】
樹脂マトリックス１２として、エポキシ樹脂、アクリル樹脂又はウレタン樹脂を用いた場合、コンクリートの剥落防止性能を評価する押し抜き試験においてより一層良好な結果を得ることができ、コンクリートの剥落をより一層確実に防止することができる。この理由については、以下のように説明することができる。
【００６２】
樹脂マトリックス１２とガラスメッシュ１の接着性が高すぎる場合、例えば、押し抜き試験における荷重が大きくなりすぎ、樹脂マトリックス１２が破断すると、ガラスメッシュ１も伸びずに切断されるので、変位及び加重を高めることが難しい。
【００６３】
これに対して、樹脂マトリックス１２として、エポキシ樹脂、アクリル樹脂又はウレタン樹脂を用いた場合、メッシュの表面を覆っている不飽和ポリエステル樹脂又はビニルエステル樹脂との接着性が適切であるので、樹脂マトリックス１２が破断してもガラスメッシュ１が抜け動き、ガラスメッシュ１が切断され難くなる。そのため、押し抜き試験において、荷重を大きくしながら変位を大きくすることができる。この効果をより一層効率よく得るためには、上述の通り、被覆樹脂３の量を、メッシュ（被覆樹脂３が塗布される前の状態）１００質量部に対し、５〜２５質量部の範囲内にすることがもっとも好ましい。つまり、下限以下ではガラスメッシュ１の抜け動きが起こり難くなり、上限以上ではガラスメッシュ１が剥離することにより、十分な荷重を維持できない場合がある。コンクリート剥落防止材１０がこのような性質を示すので、樹脂マトリックス１２として、エポキシ樹脂、アクリル樹脂又はウレタン樹脂を用いた場合、コンクリートの剥落をより一層確実に防止することができる。
【００６４】
以下、本発明について、具体的な実施例に基づいて、さらに詳細に説明する。本発明は、以下の実施例に何ら限定されるものではなく、その要旨を変更しない範囲において適宜変更して実施することが可能である。
【００６５】
（実施例１及び２）
まず、ＳｉＯ２  ５７．９質量％、ＺｒＯ２  １７．２質量％、Ｌｉ２Ｏ  ０．５質量％、Ｎａ２Ｏ  １４．８質量％、Ｋ２Ｏ  １．３質量％、ＣａＯ  ０．９質量％、ＴｉＯ２  ７．４質量％の組成を有するガラスとなるように原料を調製し、溶融した溶融ガラスを、数百〜数千のノズルを有するブッシングからガラスフィラメントを引き出した。
【００６６】
次に、得られたガラスフィラメントの表面に、固形成分の割合が表１の値となるように調製し、水に分散させたサイジング剤を、強熱減量が表１のようになるようにアプリケーターにより調整して塗布し、ガラスフィラメントを束ねた後、サイジング剤を乾燥させることでガラスストランドを製造した。なお、ガラスストランドのスチレン溶解性は、表１に示す値となった。また、ガラスストランドの番手（横糸及び縦糸の番手）は表１に示す値である。
【００６７】
次に、得られた１本ずつのガラスストランドを縦糸及び横糸として用い、平織りすることにより、メッシュを作製し、メッシュに浸漬法により不飽和ポリエステル樹脂、及び硬化剤であるメチルエチルケトンパーイキサイドを塗布し、８０℃以下で半硬化させ、ガラスメッシュを得た。なお、不飽和ポリエステル樹脂の塗布量（樹脂塗布量）、目間隔、及び目付は、表１に示すとおりである。
【００６８】
（実施例３，５，９及び１０、並びに比較例１及び２）
まず、実施例１と同様の方法でガラスフィラメントを引き出した。
【００６９】
次に、サイジング剤固形成分の割合、強熱減量、スチレン溶解性、番手（縦糸及び横糸）を表１の値としたこと以外は、実施例１と同様の方法でガラスストランドを得た。
【００７０】
次に、得られた１本ずつのガラスストランドを縦糸及び横糸として用い、１本のポリエステル糸（４０ｔｅｘ）を縦糸として用いた絡み織りによりメッシュを作製したこと、不飽和ポリエステル樹脂の塗布量（樹脂塗布量）、目間隔及び目付を表１に示す値としたこと以外は、実施例１と同様の方法でガラスメッシュを得た。
【００７１】
（実施例４，６，７，８，１１及び１２，並びに比較例３）
まず、実施例１と同様の方法でガラスフィラメントを引き出した。
【００７２】
サイジング剤固形成分の割合、強熱減量、スチレン溶解性、及び番手（縦糸及び横糸）が表１の値となること以外は、実施例１と同様の方法でガラスストランドを得た。なお、実施例１では、１種類の番手のガラスストランドを準備したが、本方法では、縦糸用及び横糸用で、番手の異なる２種類のガラスストランドを準備した。
【００７３】
次に、得られた１本のガラスストランドを横糸に、２本のガラスストランドを縦糸として用い、絡み織りによりメッシュを作製したこと、不飽和ポリエステル樹脂の塗布量、目間隔及び目付を表１に示す値としたこと以外は、実施例１と同様の方法でガラスメッシュを得た。
【００７４】
（試料の特性評価）
上記のガラスメッシュの全光線透過率を、ＪＩＳ  Ｋ７３７５（２００８年）に準拠した方法により測定した。具体的には、１ｍｍの孔が開けられた黒色板にて入射光束が入射する入口開口の開口直径が１ｍｍの大きさになるように調整し、ゼロ点補正した後に、調整した入口開口をガラスメッシュにおけるガラスストランド部分で完全に覆った状態で全光線透過率を測定した。なお、長さ方向の寸法と幅方向の寸法がともに１００ｍｍのガラスメッシュを準備し、任意の１０か所の全光線透過率を測定した。
【００７５】
上記のガラスメッシュの、１０ｍｍ変位した時の押し抜き荷重は、平成２７年７月に、東日本高速道路株式会社、中日本高速道路株式会社及び西日本高速道路株式会社によって発行されたＮＥＸＣＯ試験方法  第７編  トンネル関係試験方法  試験法７３４に従い測定した。
【００７６】
上記のガラスメッシュについて、垂れ下がり量を測定した。垂れ下がり量は、長さ方向の寸法が２００ｍｍであり、幅方向の寸法が６０ｍｍとなるように切り出して得られた矩形状の試験片のうち、長さ方向において、一端から５０ｍｍの部分を水平台上に載置して固定し、残りの１５０ｍｍの部分を水平台の端部から突出させるように配置したときに、試験片の長さ方向における他端である先端が、水平台の上面の延長線上より何ｍｍ垂れ下がっているかを示す垂れ下がり量を測定した。
【００７７】
【表１】
0006686718.tif 000002
【００７８】
表１より、実施例１〜１２のガラスストランドは、スチレン溶解性が３０％以上であるため、それを用いたガラスメッシュの全光線透過率が大きくなり、透明性に優れていた。
そのため、これらのガラスメッシュを用いてコンクリート構造物を補強した場合、コンクリート構造物の表面状態を目視にて容易に確認することができた。
【００７９】
一方、比較例１〜３のガラスストランドは、スチレン溶解性が２１％以下であるため、全光線透過率が２５％以下となり、透明性が低かった。そのため、これらのガラスメッシュを用いてコンクリート構造物を補強した場合、コンクリート構造物の表面状態を目視にて確認することは困難であった。
【符号の説明】
【００８０】
１…ガラスメッシュ
２…ガラスストランド
２ａ…被膜
２ｂ…ガラスフィラメント
３…被覆樹脂
４…試験片
４ａ…一端
４ｂ…他端
５…水平台
５ａ…上面
５ｂ…端部
６…縦糸
７…横糸
８…交差部
１０…コンクリート剥落防止材
１２…樹脂マトリックス
【図１】
0006686718.tif 000003
【図２】
0006686718.tif 000004
【図３】
0006686718.tif 000005
【図４】
0006686718.tif 000006
【図５】
0006686718.tif 000007